(57)【特許請求の範囲】
【請求項１】
エチレン・プロピレン・ジエンゴムを含有するゴム組成物を発泡させてなり、
８０℃において２２時間５０％圧縮した後、２３℃において解放し、２４時間後の圧縮永久歪が３０％以下であり、
蛍光Ｘ線測定の測定結果に基づいて算出される硫黄原子の含有割合が、質量基準で１０００ｐｐｍ以下であり、
前記ゴム組成物が、さらに、キノイド化合物を含有し、
前記キノイド化合物が、ｐ−キノンジオキシムの誘導体である
ことを特徴とする、エチレン・プロピレン・ジエンゴム発泡体。
【請求項２】
エチレン・プロピレン・ジエンゴムを含有するゴム組成物を発泡させてなり、
８０℃において２２時間５０％圧縮した後、２３℃において解放し、２４時間後の圧縮永久歪が３０％以下であり、
蛍光Ｘ線測定の測定結果に基づいて算出される硫黄原子の含有割合が、質量基準で１０００ｐｐｍ以下であり、
前記ゴム組成物において、エチレン・プロピレン・ジエンゴムが、長鎖分岐を有する
ことを特徴とする、エチレン・プロピレン・ジエンゴム発泡体。
【請求項３】
ゲルパーミエーションクロマトグラフィーの測定結果に基づいて算出される硫黄Ｓ８の含有割合が、質量基準で１０ｐｐｍ以下であることを特徴とする、請求項１または２に記載のエチレン・プロピレン・ジエンゴム発泡体。
【請求項４】
見かけ密度が、０．５０ｇ／ｃｍ３以下であることを特徴とする、請求項１〜３のいずれか一項に記載のエチレン・プロピレン・ジエンゴム発泡体。
【請求項５】
前記ゴム組成物が、さらに、架橋助剤を含有し、
前記架橋助剤が、ポリオールを含有することを特徴とする、請求項１〜４のいずれか一項に記載のエチレン・プロピレン・ジエンゴム発泡体。
【請求項６】
前記ポリオールが、ポリエチレングリコールであることを特徴とする、請求項５に記載のエチレン・プロピレン・ジエンゴム発泡体。
【請求項７】
前記ゴム組成物が、さらに、有機過酸化物を含有し、
前記有機過酸化物が、α，α´−ジ（ｔ−ブチルパーオキシ）ジイソプロピルベンゼンを含有することを特徴とする、請求項１〜６のいずれか一項に記載のエチレン・プロピレン・ジエンゴム発泡体。
【請求項８】
連続気泡構造または半連続半独立気泡構造を有することを特徴とする、請求項１〜７のいずれか一項に記載のエチレン・プロピレン・ジエンゴム発泡体。
【請求項９】
請求項１〜８のいずれか一項に記載のエチレン・プロピレン・ジエンゴム発泡体と、
前記エチレン・プロピレン・ジエンゴム発泡体の少なくとも片面に設けられる粘着層と
を備えることを特徴とする、シール材。
【発明の詳細な説明】
【技術分野】
【０００１】
本発明は、エチレン・プロピレン・ジエンゴム発泡体、および、そのエチレン・プロピレン・ジエンゴム発泡体を備えるシール材に関する。詳しくは、各種産業製品のシール材として好適に用いられるエチレン・プロピレン・ジエンゴム発泡体、および、そのエチレン・プロピレン・ジエンゴム発泡体を備えるシール材に関する。
【背景技術】
【０００２】
従来より、各種産業製品のシール材として、エチレン・プロピレン・ジエンゴム（以下、ＥＰＤＭと省略することがある。）を発泡してなるＥＰＤＭ発泡体が知られている。
【０００３】
ＥＰＤＭ発泡体は、一般的には、発泡剤によって発泡させるとともに、硫黄によって架橋することにより、製造している。しかし、ＥＰＤＭを硫黄により架橋すると、シールされる部材の種類によっては、ＥＰＤＭ発泡体に残存する硫黄により、その部材が腐食される場合がある。
【０００４】
そこで、腐食性の低減を図るため、例えば、ＥＰＤＭ、キノイド系架橋剤および有機過酸化物系架橋剤と、さらに、チアゾール類、チオウレア類などの架橋助剤（加硫遅延剤）とを含有するゴム組成物を発泡させて得られるエチレン・プロピレン・ジエンゴム発泡体が、提案されている（例えば、特許文献１参照。）。
【０００５】
特許文献１に記載のエチレン・プロピレン・ジエンゴム発泡体によれば、その硫黄原子含有量を抑制し、腐食性を低減することができる。
【先行技術文献】
【特許文献】
【０００６】
【特許文献１】特開２００８−２０８２５６号公報
【発明の概要】
【発明が解決しようとする課題】
【０００７】
一方、このようなエチレン・プロピレン・ジエンゴム発泡体は、その圧縮永久歪が大きいと、その使用においてへたりが生じ、シール性が大きく低下する。そのため、エチレン・プロピレン・ジエンゴム発泡体には、圧縮による永久歪が小さく、圧縮力の解放時における復元力に優れることが要求される。しかし、特許文献１に記載のエチレン・プロピレン・ジエンゴム発泡体は、圧縮永久歪みが大きく、シール性に劣るという不具合がある。
【０００８】
とりわけ、このようなエチレン・プロピレン・ジエンゴム発泡体は、用途によっては、高温環境下でのシール性を求められる場合がある。そのため、エチレン・プロピレン・ジエンゴム発泡体としては、常温はもちろん耐熱シール性（高温環境下におけるシール性）の向上が要求されている。
【０００９】
本発明の目的は、腐食性の低減を図ることができるとともに、耐熱シール性の向上を図ることができるエチレン・プロピレン・ジエンゴム発泡体、および、そのエチレン・プロピレン・ジエンゴム発泡体を備えるシール材を提供することにある。
【課題を解決するための手段】
【００１０】
上記目的を達成するために、本発明のエチレン・プロピレン・ジエンゴム発泡体は、エチレン・プロピレン・ジエンゴムを含有するゴム組成物を発泡させてなり、８０℃において２２時間５０％圧縮した後、２３℃において解放し、２４時間後の圧縮永久歪が３０％以下であり、蛍光Ｘ線測定の測定結果に基づいて算出される硫黄原子の含有割合が、質量基準で１０００ｐｐｍ以下であることを特徴としている。
【００１１】
また、本発明のエチレン・プロピレン・ジエンゴム発泡体は、ゲルパーミエーションクロマトグラフィーの測定結果に基づいて算出される硫黄Ｓ８の含有割合が、質量基準で１０ｐｐｍ以下であることが好適である。
【００１２】
また、本発明のエチレン・プロピレン・ジエンゴム発泡体は、見かけ密度が、０．５０ｇ／ｃｍ３以下であることが好適である。
【００１３】
また、本発明のエチレン・プロピレン・ジエンゴム発泡体では、前記ゴム組成物が、さらに、キノイド化合物を含有し、前記キノイド化合物が、ｐ−キノンジオキシムの誘導体であることが好適である。
【００１４】
また、本発明のエチレン・プロピレン・ジエンゴム発泡体では、前記エチレン・プロピレン・ジエンゴムが、エチレン、プロピレンおよびジエン類の共重合によって得られ、前記ジエン類が、ジシクロペンタジエンを含有する、および／または、前記エチレン・プロピレン・ジエンゴムが、長鎖分岐を有することが好適である。
【００１５】
また、本発明のエチレン・プロピレン・ジエンゴム発泡体では、前記ゴム組成物が、さらに、架橋助剤を含有し、前記架橋助剤が、ポリオールを含有することが好適である。
【００１６】
また、本発明のエチレン・プロピレン・ジエンゴム発泡体では、前記ポリオールが、ポリエチレングリコールであることが好適である。
【００１７】
また、本発明のエチレン・プロピレン・ジエンゴム発泡体では、前記ゴム組成物が、さらに、有機過酸化物を含有し、前記有機過酸化物が、α，α´−ジ（ｔ−ブチルパーオキシ）ジイソプロピルベンゼンを含有することが好適である。
【００１８】
また、本発明のエチレン・プロピレン・ジエンゴム発泡体は、連続気泡構造または半連続半独立気泡構造を有することが好適である。
【００１９】
また、本発明のシール材は、上記のエチレン・プロピレン・ジエンゴム発泡体と、前記エチレン・プロピレン・ジエンゴム発泡体の少なくとも片面に設けられる粘着層とを備えることを特徴としている。
【発明の効果】
【００２０】
本発明のエチレン・プロピレン・ジエンゴム発泡体は、蛍光Ｘ線測定の測定結果に基づいて算出される硫黄原子の含有割合（硫黄原子含有量）が、質量基準で１０００ｐｐｍ以下であるため、腐食性が低減されており、また、８０℃において２２時間５０％圧縮した後、２３℃において解放し、２４時間後の圧縮永久歪が３０％以下であるため、耐熱シール性にも優れる。
【００２１】
そのため、このようなエチレン・プロピレン・ジエンゴム発泡体を用いれば、部材の腐食を抑制するとともに、耐熱シール性で、部材をシールすることができる。
【００２２】
また、本発明のシール材によれば、上記したエチレン・プロピレン・ジエンゴム発泡体を備えるため、部材の腐食を抑制するとともに、エチレン・プロピレン・ジエンゴム発泡体を部材に確実に密着させることができ、確実に部材の隙間をシールすることができる。
【図面の簡単な説明】
【００２３】
【図１】本発明のシール材の一実施形態を示す概略断面図である。
【発明を実施するための形態】
【００２４】
本発明のエチレン・プロピレン・ジエンゴム（以下、ＥＰＤＭと表記する場合がある。）発泡体は、ＥＰＤＭを含有するゴム組成物を発泡させることにより得られる。
【００２５】
ＥＰＤＭは、エチレン、プロピレンおよびジエン類の共重合によって得られるゴムであり、エチレンおよびプロピレンに加えて、さらにジエン類を共重合させることにより、不飽和結合を導入して、架橋剤による架橋を可能としている。
【００２６】
ジエン類としては、例えば、５−エチリデン−２−ノルボルネン、１，４−ヘキサジエン、ジシクロペンタジエンなどが挙げられる。これらジエン類は、単独使用または２種類以上併用することができる。
【００２７】
ジエン類がジシクロペンタジエンであれば、架橋度の向上を図ることができる。
【００２８】
また、ＥＰＤＭとして、好ましくは、長鎖分岐を有するＥＰＤＭが挙げられる。
【００２９】
ＥＰＤＭに長い分岐鎖を導入する方法としては、特に制限されず、公知の方法が採用される。
【００３０】
ＥＰＤＭは、チーグラー・ナッタ触媒あるいはメタロセン触媒などの触媒によって製造されるが、長い分岐鎖を得る点からメタロセン触媒であることが好ましい。
【００３１】
ＥＰＤＭが長鎖分岐を有していれば、側鎖の絡み合いに起因し、伸長粘度が増大するため、ゴム組成物を良好に発泡させることができる。
【００３２】
本発明において、ＥＰＤＭにおけるジエン類の含有量（ジエン含有量）は、例えば、１〜２０質量％、好ましくは、２〜２０質量％、より好ましくは、３〜１５質量％である。ジエン類の含有量が、これより少ないと、得られたＥＰＤＭ発泡体の表面収縮を生じる場合がある。また、これより多いと、ＥＰＤＭ発泡体に割れが生じる場合がある。
【００３３】
また、ゴム組成物は、架橋剤、発泡剤を含有する。
【００３４】
架橋剤としては、キノイド化合物、有機過酸化物などが挙げられる。
【００３５】
キノイド化合物は、キノイド構造を有する有機化合物（キノイド系架橋剤）であって、例えば、ｐ−キノンジオキシム、ポリ−ｐ−ジニトロソベンゼン、および、それらの誘導体などが挙げられる。ｐ−キノンジオキシムの誘導体として、具体的には、例えば、ｐ，ｐ´−ジベンゾイルキノンジオキシムなどが挙げられる。
【００３６】
これらキノイド化合物は、単独使用または２種類以上併用することができる。
【００３７】
キノイド化合物として、好ましくは、ｐ−キノンジオキシムの誘導体、より好ましくは、ｐ，ｐ´−ジベンゾイルキノンジオキシムが挙げられる。
【００３８】
キノイド化合物としてｐ−キノンジオキシムの誘導体が用いられる場合には、ゴム組成物がｐ−キノンジオキシムの誘導体によって架橋されるので、硫黄原子含有量を低減でき、腐食性の低減を図るとともに、優れた発泡性を確保することができる。
【００３９】
キノイド化合物の配合割合は、ＥＰＤＭ１００質量部に対して、例えば、０．０５〜３０質量部、好ましくは、０．５〜２０質量部である。とりわけ、ｐ−キノンジオキシムの誘導体を用いる場合には、そのｐ−キノンジオキシムの誘導体の配合割合は、ＥＰＤＭ１００質量部に対して、例えば、０．０５〜２０質量部、好ましくは、０．５〜１０質量部である。
【００４０】
有機過酸化物は、パーオキサイド構造を有する有機化合物（有機過酸化物系架橋剤）であって、好ましくは、１分間半減期温度が１５０℃以上である有機過酸化物が挙げられる。
【００４１】
具体的には、ジクミルパーオキサイド（１分間半減期温度：１７５℃）、ジメチルジ（ｔ−ブチルパーオキシ）ヘキサン（１分間半減期温度：１８０℃）、１，１−ジ（ｔ−ブチルパーオキシ）シクロヘキサン（１分間半減期温度：１５４℃）、α，α´−ジ（ｔ−ブチルパーオキシ）ジイソプロピルベンゼン（１分間半減期温度：１７５℃）などが挙げられる。
【００４２】
これら有機過酸化物は、単独使用または２種類以上併用することができる。
【００４３】
有機過酸化物として、好ましくは、単独使用が挙げられる。
【００４４】
また、有機過酸化物として、好ましくは、α，α´−ジ（ｔ−ブチルパーオキシ）ジイソプロピルベンゼンが挙げられる。
【００４５】
α，α´−ジ（ｔ−ブチルパーオキシ）ジイソプロピルベンゼンを用いれば、高発泡で優れた柔軟性を備えるＥＰＤＭ発泡体を得ることができ、例えば、ＥＰＤＭ発泡体をシール材として用いる場合のシール対象への密着性、段差追従性などの向上を図ることができる。
【００４６】
また、有機過酸化物を２種類を併用してもよく、そのような場合、好ましくは、上記から選択される有機過酸化物（以下、第１有機過酸化物）と、その第１有機過酸化物よりも１分間半減期温度が低い有機過酸化物（以下、第２有機過酸化物）とを併用する。
【００４７】
第１有機過酸化物と第２有機過酸化物とを併用すれば、ゴム組成物を良好に架橋させることができ、高発泡で優れた柔軟性を確保することができる。
【００４８】
第１有機過酸化物として、具体的には、１分間半減期温度が、例えば、１５０〜２００℃、好ましくは、１６０〜１８０℃である有機過酸化物が挙げられ、また、第２有機過酸化物として、具体的には、１分間半減期温度が、例えば、１５０〜１７０℃、好ましくは、１５０〜１６０℃である有機過酸化物が挙げられる。
【００４９】
第１有機過酸化物の１分間半減期温度と、第２有機過酸化物の１分間半減期温度との差は、例えば、５〜４０℃、好ましくは、１０〜３０℃である。
【００５０】
第１有機過酸化物と第２有機過酸化物とを併用する場合において、それらの配合割合は、第１有機過酸化物１００質量部に対して、第２有機過酸化物が、例えば、１〜１００質量部、好ましくは、１０〜８０質量部である。
【００５１】
また、有機過酸化物の配合割合（併用される場合にはそれらの総量）は、ＥＰＤＭ１００質量部に対して、０．０５〜２０質量部、好ましくは、０．５〜１５質量部、より好ましくは、１〜１０質量部である。
【００５２】
また、架橋剤として、好ましくは、キノイド化合物と有機過酸化物とを併用する。
【００５３】
キノイド化合物と有機過酸化物とを併用すれば、ＥＰＤＭ発泡体の表面での架橋を十分に確保することができ、表面にべたつきが生じることを低減することができる。
【００５４】
キノイド化合物と有機過酸化物とを併用する場合において、それらの配合割合は、キノイド化合物１００質量部に対して、有機過酸化物が、例えば、１〜５００質量部、好ましくは、１０〜２００質量部である。
【００５５】
発泡剤としては、有機系発泡剤および無機系発泡剤が挙げられる。
【００５６】
有機系発泡剤としては、例えば、アゾジカルボン酸アミド（ＡＤＣＡ）、バリウムアゾジカルボキシレート、アゾビスイソブチロニトリル（ＡＩＢＮ）、アゾシクロヘキシルニトリル、アゾジアミノベンゼンなどのアゾ系発泡剤、例えば、Ｎ，Ｎ´−ジニトロソペンタメチレンテトラミン（ＤＴＰ）、Ｎ，Ｎ´−ジメチル−Ｎ，Ｎ´−ジニトロソテレフタルアミド、トリニトロソトリメチルトリアミンなどのＮ−ニトロソ系発泡剤、例えば、４，４´−オキシビス（ベンゼンスルホニルヒドラジド）（ＯＢＳＨ）、パラトルエンスルホニルヒドラジド、ジフェニルスルホン−３，３´−ジスルホニルヒドラジド、２，４−トルエンジスルホニルヒドラジド、ｐ，ｐ−ビス（ベンゼンスルホニルヒドラジド）エーテル、ベンゼン−１，３−ジスルホニルヒドラジド、アリルビス（スルホニルヒドラジド）などのヒドラジド系発泡剤、例えば、ｐ−トルイレンスルホニルセミカルバジド、４，４´−オキシビス（ベンゼンスルホニルセミカルバジド）などのセミカルバジド系発泡剤、例えば、トリクロロモノフルオロメタン、ジクロロモノフルオロメタンなどのフッ化アルカン系発泡剤、例えば、５−モルホリル−１，２，３，４−チアトリアゾールなどのトリアゾール系発泡剤、その他公知の有機系発泡剤が挙げられる。なお、有機系発泡剤として、加熱膨張性の物質がマイクロカプセル内に封入された熱膨張性微粒子などを挙げることもでき、そのような熱膨張性微粒子として、例えば、マイクロスフェア（商品名、松本油脂社製）などの市販品を挙げることができる。
【００５７】
無機系発泡剤としては、例えば、炭酸水素ナトリウム、炭酸水素アンモニウムなどの炭酸水素塩、例えば、炭酸ナトリウム、炭酸アンモニウムなどの炭酸塩、例えば、亜硝酸ナトリウム、亜硝酸アンモニウムなどの亜硝酸塩、例えば、水素化ホウ素ナトリウムなどの水素化ホウ素塩、例えば、アジド類、その他公知の無機系発泡剤が挙げられる。好ましくは、アゾ系発泡剤が挙げられる。これら発泡剤は、単独で用いてもよく、２種以上併用することもできる。
【００５８】
発泡剤の配合割合は、ＥＰＤＭ１００質量部に対して、例えば、０．１〜５０質量部、好ましくは、１〜３０質量部である。
【００５９】
また、ゴム組成物は、好ましくは、架橋助剤、発泡助剤を含有する。
【００６０】
架橋助剤としては、好ましくは、分子中に硫黄原子を含有しない架橋助剤が挙げられ、具体的には、例えば、エタノールなどの１価アルコール、例えば、エチレングリコールなどの２価アルコール、例えば、グリセリンなどの３価アルコール、例えば、ポリエチレングリコール、ポリプロピレングリコールなどのポリオール（ポリオキシエチレングリコール）などが挙げられる。なお、ポリオールの数平均分子量は、例えば、２００以上、好ましくは、３００以上である。
【００６１】
これら架橋助剤は、単独使用または２種類以上併用することができる。
【００６２】
架橋助剤として、好ましくは、ポリオールが挙げられる。
【００６３】
とりわけ、キノイド化合物としてｐ−キノンジオキシムの誘導体が用いられる場合などには、好ましくは、ポリエチレングリコールが挙げられる。
【００６４】
ポリオールとしてポリエチレングリコールを用いれば、ゴム組成物を良好に架橋させることができ、優れた発泡性を確保することができる。
【００６５】
架橋助剤の配合割合は、ＥＰＤＭ１００質量部に対して、例えば、０．０１〜２０質量部、好ましくは、０．０２〜１５質量部、さらに好ましくは、０．０６〜１０質量部である。
【００６６】
発泡助剤としては、例えば、尿素系発泡助剤、サリチル酸系発泡助剤、安息香酸系発泡助剤、金属酸化物（例えば、酸化亜鉛など）などが挙げられる。好ましくは、尿素系発泡助剤、金属酸化物が挙げられる。これら発泡助剤は、単独で用いてもよく、２種以上併用することもできる。
【００６７】
発泡助剤の配合割合は、ＥＰＤＭ１００質量部に対して、例えば、０．５〜２０質量部、好ましくは、１〜１０質量部である。
【００６８】
また、ゴム組成物は、必要により、ＥＰＤＭ以外のポリマー、加工助剤、顔料、難燃剤、充填材、軟化剤、老化防止剤などを適宜含有することもできる。
【００６９】
ＥＰＤＭ以外のポリマーとして、例えば、ゴム系ポリマーや非ゴム系ポリマーが挙げられる。ゴム系ポリマーとしては、例えば、非共役二重結合を有する環状または非環状のポリエンを成分とするゴム系共重合体（例えば、ブテン−１などのα−オレフィン−ジシクロペンタジエン、エチリデンノルボルネンなど）、エチレン−プロピレンゴム、シリコーンゴム、フッ素ゴム、アクリルゴム、ポリウレタンゴム、ポリアミドゴム、天然ゴム、ポリイソブチレンゴム、ポリイソプレンゴム、クロロプレンゴム、ブチルゴム、ニトリルブチルゴム、スチレン−ブタジエンゴム、スチレン−ブタジエン−スチレンゴム、スチレン−イソプレン−スチレンゴム、スチレン−エチレン−ブタジエンゴム、スチレン−エチレン−ブチレン−スチレンゴム、スチレン−イソプレン−プロピレン−スチレンゴム、クロロスルホン化ポリエチレンゴムなどが挙げられる。
【００７０】
非ゴム系ポリマーとしては、例えば、ポリエチレン、ポリプロピレン、アクリルポリマー（例えば、ポリ（メタ）アクリル酸アルキルエステルなど）、ポリ塩化ビニル、エチレン−酢酸ビニル共重合体、ポリ酢酸ビニル、ポリアミド、ポリエステル、塩素化ポリエチレン、ウレタンポリマー、スチレンポリマー、シリコーンポリマー、エポキシ樹脂などが挙げられる。好ましくは、非ゴム系ポリマー、さらに好ましくは、ポリエチレンが挙げられる。これらＥＰＤＭ以外のポリマーは、単独で用いてもよく、２種以上併用することもできる。
【００７１】
ＥＰＤＭ以外のポリマーの配合割合は、ＥＰＤＭ１００質量部に対して、例えば、１００質量部以下、好ましくは、５０質量部以下、通常、１質量部以上である。
【００７２】
加工助剤としては、例えば、ステアリン酸やそのエステル類、ステアリン酸亜鉛などが挙げられる。これら加工助剤は、単独で用いてもよく、２種以上併用することもできる。加工助剤の配合割合は、ＥＰＤＭ１００質量部に対して、例えば、０．１〜２０質量部、好ましくは、１〜１０質量部である。
【００７３】
顔料としては、例えば、カーボンブラックなどが挙げられる。これら顔料は、単独で用いてもよく、２種以上併用することもできる。顔料の配合割合は、ＥＰＤＭ１００質量部に対して、例えば、１〜５０質量部、好ましくは、２〜３０質量部である。
【００７４】
難燃剤としては、例えば、水酸化カルシウム、水酸化マグネシウム、水酸化アルミニウムなどが挙げられる。これら難燃剤は、単独で用いてもよく、２種以上併用することもできる。難燃剤の配合割合は、ＥＰＤＭ１００質量部に対して、例えば、５〜２００質量部、好ましくは、１０〜１５０質量部、さらに好ましくは、１５〜１００質量部である。
【００７５】
充填材としては、例えば、炭酸カルシウム、炭酸マグネシウム、ケイ酸およびその塩類、クレー、タルク、雲母粉、ベントナイト、シリカ、アルミナ、アルミニウムシリケート、アセチレンブラック、アルミニウム粉などの無機系充填材、例えば、コルクなどの有機系充填材、その他公知の充填材が挙げられる。これら充填材は、単独で用いてもよく、２種以上併用することもできる。充填材の配合割合は、ＥＰＤＭ１００質量部に対して、例えば、１０〜３００質量部、好ましくは、３０〜２００質量部、さらに好ましくは、５０〜２００質量部である。
【００７６】
軟化剤としては、例えば、石油系オイル類（例えば、パラフィン系プロセスオイル（パラフィンオイルなど）、ナフテン系プロセスオイル、乾性油類や動植物油類（例えば、アマニ油など）、アロマ系プロセスオイルなど）、アスファルト類、低分子量ポリマー類、有機酸エステル類（例えば、フタル酸エステル（例えば、フタル酸ジ−２−エチルヘキシル（ＤＯＰ）、フタル酸ジブチル（ＤＢＰ））、リン酸エステル、高級脂肪酸エステル、アルキルスルホン酸エステルなど）、増粘付与剤などが挙げられる。好ましくは、石油系オイル類、さらに好ましくは、パラフィン系プロセスオイルが挙げられる。これら軟化剤は、単独で用いてもよく、２種以上併用することもできる。軟化剤の配合割合は、ＥＰＤＭ１００質量部に対して、例えば、５〜１００質量部、好ましくは、１０〜７０質量部である。
【００７７】
老化防止剤としては、例えば、２−メルカプトベンゾイミダゾール、２，２，４−トリメチル−１，２−ジヒドロキノリン、４，４´−ビス（α,α´−ジメチルベンジル）ジフェニルアミンなどが挙げられ、好ましくは、２−メルカプトベンゾイミダゾールが挙げられる。これら老化防止剤は、単独で用いてもよく、２種以上併用することもできる。軟化剤の配合割合は、ＥＰＤＭ１００質量部に対して、例えば、０．０５〜２０質量部、好ましくは、０．５〜１５質量部である。
【００７８】
さらに、ゴム組成物は、その目的および用途によって、得られるＥＰＤＭ発泡体の優れた効果に影響を与えない範囲において、例えば、可塑剤、酸化防止剤、着色剤、防カビ剤などの公知の添加剤を適宜含有することができる。
【００７９】
一方、ゴム組成物として、好ましくは、硫黄原子を含有する成分、具体的には、硫黄原子を含有する加硫遅延剤（例えば、チアゾール類、チオウレア類など）を含有しないことが挙げられる。
【００８０】
ゴム組成物がチアゾール類、チオウレア類などの加硫遅延剤を含有しなければ、ＥＰＤＭ発泡体の硫黄原子含有量を低減でき、腐食性の低減を図ることができる。
【００８１】
次いで、ＥＰＤＭ発泡体の製造方法について説明する。
【００８２】
ＥＰＤＭ発泡体を製造するには、まず、上記した各成分を配合して、ニーダー、ミキサーまたはミキシングロールなどを用いて混練りすることにより、ゴム組成物を混和物とする（混練工程）。
【００８３】
なお、混練工程では、適宜加熱しながら混練りすることもできる。また、混練工程では、例えば、架橋剤、架橋助剤、発泡剤および発泡助剤以外の成分を、まず混練して、一次混和物としてから、一次混和物に、架橋剤、架橋助剤、発泡剤および発泡助剤を添加して混練して、ゴム組成物（二次混和物）とすることもできる。また、一次混和物を混練するときに、架橋助剤の一部を配合することもできる。
【００８４】
そして、混練されたゴム組成物（混和物）を、押出成形機を用いてシート状などに押出成形し（成形工程）、押出成形されたゴム組成物を、加熱して発泡させる（発泡工程）。
【００８５】
ゴム組成物は、配合される架橋剤の架橋開始温度や、配合される発泡剤の発泡温度などによって、適宜選択されるが、例えば、熱風循環式オーブンなどを用いて、例えば、４０〜２００℃、好ましくは、６０〜１６０℃で、例えば、１〜６０分、好ましくは、５〜４０分、予熱した後、例えば、４５０℃以下、好ましくは、１００〜３５０℃、より好ましくは、１２０〜２５０℃で、例えば、５〜８０分、好ましくは、１５〜５０分加熱される。
【００８６】
このようなＥＰＤＭ発泡体の製造方法によれば、部材の腐食を抑制するとともに、密着性および段差追従性よく部材をシールできるエチレン・プロピレン・ジエンゴム発泡体を、簡易かつ生産効率よく製造することができる。
【００８７】
また、調製されたゴム組成物を、押出成形機を用いて、加熱しながらシート状に押出成形（成形工程）して、ゴム組成物を連続的に架橋発泡（発泡工程）させることもできる。
【００８８】
これにより、ゴム組成物が発泡しながら架橋されて、ＥＰＤＭ発泡体を得ることができる。
【００８９】
このようなＥＰＤＭ発泡体の製造方法によれば、所望とする形状のエチレン・プロピレン・ジエンゴム発泡体を、簡易かつ確実に製造することができる。
【００９０】
得られたＥＰＤＭ発泡体の厚みは、例えば、０．１〜５０ｍｍ、好ましくは、１〜４５ｍｍである。
【００９１】
また、得られたＥＰＤＭ発泡体は、連続気泡構造（連続気泡率１００％）または半連続半独立気泡構造（連続気泡率０％超過１００％未満、好ましくは、連続気泡率１０〜９８％）である。
【００９２】
ＥＰＤＭ発泡体が、連続気泡構造または半連続半独立気泡構造であれば、柔軟性の向上を図ることができ、ひいては、部材間におけるＥＰＤＭ発泡体のシール性の向上を図ることができる。
【００９３】
また、ＥＰＤＭ発泡体のセル径は、例えば、５０〜１２００μｍ、好ましくは、１００〜１０００μｍ、さらに好ましくは、２００〜８００μｍである。
【００９４】
ＥＰＤＭ発泡体のセル径の上限を、例えば、１２００μｍ以下、好ましくは、１０００μｍ以下、さらに好ましくは、８００μｍ以下とすることにより、シール性を良好とすることができる。また、ＥＰＤＭ発泡体のセル径の下限を、例えば、５０μｍ以上、好ましくは、１００μｍ、さらに好ましくは、２００μｍ以上とすることにより、柔軟性を良好とすることができる。
【００９５】
このようにして得られるＥＰＤＭ発泡体の体積発泡倍率（発泡前後の密度比）は、例えば、２倍以上、好ましくは、５倍以上、通常、３０倍以下である。
【００９６】
ＥＰＤＭ発泡体の体積発泡倍率（発泡前後の密度比）を、例えば、２倍以上、好ましくは、５倍以上とすることにより、優れた発泡性を確保でき、柔軟性を良好とすることができ、さらに、シール面の凹凸に追従させ、シール性を良好とすることができる。また、通常、体積発泡倍率を３０倍以下とすることにより、発泡体の強度を良好とすることができる。
【００９７】
また、ＥＰＤＭ発泡体の見掛け密度（ＪＩＳ  Ｋ  ６７６７（１９９９）に準ずる。）は、例えば、０．５０ｇ／ｃｍ３以下、好ましくは、０．２ｇ／ｃｍ３以下、通常、０．０１ｇ／ｃｍ３以上である。
【００９８】
ＥＰＤＭ発泡体の見掛け密度を、例えば、０．５０ｇ／ｃｍ３以下、好ましくは、０．２ｇ／ｃｍ３以下とすることにより、柔軟性を良好とすることができ、さらに、シール面の凹凸に追従させ、シール性を良好とすることができる。また、通常、密度を０．０１ｇ／ｃｍ３以上とすることにより、発泡体の強度を良好とすることができる。
【００９９】
また、ＥＰＤＭ発泡体の硫黄原子の含有割合（硫黄原子含有量）は、質量基準で、１０００ｐｐｍ以下、好ましくは、８００ｐｐｍ以下、より好ましくは、５００ｐｐｍ以下である。
【０１００】
ＥＰＤＭ発泡体の硫黄原子の含有割合が上記範囲であれば、腐食性の低減を図ることができる。
【０１０１】
なお、ＥＰＤＭ発泡体の硫黄原子の含有割合は、蛍光Ｘ線測定の測定結果に基づいて算出される。蛍光Ｘ線測定における詳細な条件は、後の実施例において詳述する。
【０１０２】
また、ＥＰＤＭ発泡体の硫黄原子含有量は、例えば、原料成分における硫黄原子の含有量から算出することができ、また、例えば、ＥＰＤＭ発泡体の元素分析により求めることもできる。
【０１０３】
また、ＥＰＤＭ発泡体において、ゲルパーミエーションクロマトグラフィーの測定結果に基づいて算出される硫黄Ｓ８の含有割合は、質量基準で、例えば、１０ｐｐｍ以下、好ましくは、５ｐｐｍ以下、より好ましくは、０ｐｐｍである。
【０１０４】
ＥＰＤＭ発泡体の硫黄Ｓ８の含有割合が上記範囲であれば、腐食性の低減を図ることができる。
【０１０５】
なお、硫黄Ｓ８の算出方法は、後の実施例で詳述する。
【０１０６】
また、ＥＰＤＭ発泡体の抗張力（ＪＩＳ  Ｋ  ６７６７（１９９９）に準じた引張り試験における最大荷重）は、例えば、１．０〜５０．０Ｎ／ｃｍ２、好ましくは、２．０〜３０．０Ｎ／ｃｍ２である。
【０１０７】
ＥＰＤＭ発泡体の抗張力を、例えば、１．０Ｎ／ｃｍ２以上、好ましくは、２．０Ｎ／ｃｍ２以上、例えば、５０．０Ｎ／ｃｍ２以下、好ましくは、３０．０Ｎ／ｃｍ２以下の範囲とすれば、柔軟性を維持しながら良好な強度を得ることができる。
【０１０８】
また、ＥＰＤＭ発泡体の伸び率（ＪＩＳ  Ｋ  ６７６７（１９９９）に準ずる。）は、例えば、１０〜１５００％、好ましくは、１５０〜１０００％である。
【０１０９】
ＥＰＤＭ発泡体の伸び率が、例えば、１０％以上、好ましくは、１５０％以上であり、例えば、１５００％以下、好ましくは、１０００％以下の範囲であれば、発泡体の強度を良好とすることができる。
【０１１０】
また、ＥＰＤＭ発泡体の２３℃において２２時間５０％圧縮した後、２３℃において解放し、３０分後の圧縮永久歪（計算方法は、ＪＩＳ  Ｋ  ６７６７（１９９９）に準ずる。）は、例えば、４０％以下、好ましくは、３０％以下である。また、ＥＰＤＭ発泡体の２３℃において２２時間５０％圧縮した後、２３℃において解放し、２４時間後の圧縮永久歪（計算方法は、ＪＩＳ  Ｋ  ６７６７（１９９９）に準ずる。）は、３０％以下、好ましくは、２０％以下である。
【０１１１】
上記条件における圧縮永久歪を上記範囲とすることで、常温はもちろん高温においても圧縮永久歪によるへたりを低減することができ、形状を回復することができるので、シール面にクリアランスに追従し、隙間を埋めることができ、シール性を良好とすることができる。
【０１１２】
また、ＥＰＤＭ発泡体の８０℃において２２時間５０％圧縮した後、２３℃において解放し、３０分後の圧縮永久歪（計算方法は、ＪＩＳ  Ｋ  ６７６７（１９９９）に準ずる。）は、例えば、４５％以下、好ましくは、３０％以下である。また、ＥＰＤＭ発泡体の８０℃において２２時間５０％圧縮した後、２３℃において解放し、２４時間後の圧縮永久歪（計算方法は、ＪＩＳ  Ｋ  ６７６７（１９９９）に準ずる。）は、３０％以下、好ましくは、２０％以下である。
【０１１３】
上記条件における圧縮永久歪を上記範囲とすることで、常温はもちろん高温においても圧縮永久歪によるへたりを低減することができ、形状を回復することができるので、シール面にクリアランスに追従し、隙間を埋めることができ、シール性を良好とすることができる。
【０１１４】
また、ＥＰＤＭ発泡体の５０％圧縮荷重値（ＪＩＳ  Ｋ  ６７６７（１９９９）に準ずる。）は、例えば、０．１〜２．０Ｎ／ｃｍ２、好ましくは、０．１５〜１．５Ｎ／ｃｍ２、より好ましくは、０．２〜１．０Ｎ／ｃｍ２である。
【０１１５】
ＥＰＤＭ発泡体の５０％圧縮荷重値を、例えば、０．１Ｎ／ｃｍ２以上、好ましくは、０．１５Ｎ／ｃｍ２以上、より好ましくは、０．２Ｎ／ｃｍ２以上とすることにより、発泡体が柔らかくなりすぎることによるシール性の低下を防止することができる。また、５０％圧縮荷重値を、例えば、２．０Ｎ／ｃｍ２以下、好ましくは、１．５Ｎ／ｃｍ２以下、より好ましくは、１．０Ｎ／ｃｍ２以下とすることにより、柔軟性を良好とすることができ、さらに、シール面の凹凸に追従させ、シール性を良好とすることができる。
【０１１６】
そして、ＥＰＤＭ発泡体は、特に制限されることなく、制振、吸音、遮音、防塵、断熱、緩衝、水密などを目的として各種部材の隙間をシールする、例えば、防振材、吸音材、遮音材、防塵材、断熱材、緩衝材、止水材などとして用いることができる。
【０１１７】
詳しくは、上記物性を有するＥＰＤＭ発泡体は、蛍光Ｘ線測定の測定結果に基づいて算出される硫黄原子の含有割合（硫黄原子含有量）が、質量基準で１０００ｐｐｍ以下であるため、腐食性が低減されており、また、８０℃において２２時間５０％圧縮した後、２３℃において解放し、２４時間後の圧縮永久歪が３０％以下であるため、耐熱シール性にも優れる。そのため、このようなＥＰＤＭ発泡体を用いれば、部材の腐食を抑制するとともに、高温環境下においても優れたシール性で、部材をシールすることができ、シール材として好適に用いることができる。
【０１１８】
図１は、本発明のシール材の一実施形態を示す概略断面図である。
【０１１９】
また、本発明は、上記したＥＰＤＭ発泡体を備える粘着シール材（シール材）を含んでいる。
【０１２０】
図１において、この粘着シール材１は、発泡体層２（発泡後）と、発泡体層２の片面（表面）に設けられる粘着層３とを備えている。
【０１２１】
発泡体層２は、上記のＥＰＤＭ発泡体からなり、その厚みは、例えば、０．１〜５０ｍｍ、好ましくは、１〜４５ｍｍである。
【０１２２】
粘着層３は、例えば、公知の粘着剤から形成される。
【０１２３】
粘着剤としては、例えば、アクリル系粘着剤、ゴム系粘着剤、シリコーン系粘着剤、ポリエステル系粘着剤、ウレタン系粘着剤、ポリアミド系粘着剤、エポキシ系粘着剤、ビニルアルキルエーテル系粘着剤、フッ素系粘着剤などが挙げられる。また、粘着剤としては、その他、ホットメルト型粘着剤なども挙げられる。
【０１２４】
これら粘着剤は、単独使用または２種類以上併用することができる。
【０１２５】
粘着剤として、好ましくは、アクリル系粘着剤、ゴム系粘着剤が挙げられる。
【０１２６】
アクリル系粘着剤は、例えば、（メタ）アクリル系アルキルエステルを主成分とする粘着剤であって、公知の方法により得ることができる。
【０１２７】
ゴム系粘着剤は、例えば、天然ゴムおよび／または合成ゴム、詳しくは、例えば、ポリイソブチレンゴム、ポリイソプレンゴム、クロロプレンゴム、ブチルゴム、ニトリルブチルゴムなどのゴムから、公知の方法により得ることができる。
【０１２８】
また、粘着剤の形態は、特に制限されず、例えば、エマルジョン系粘着剤、溶剤系粘着剤、オリゴマー系粘着剤、固系粘着剤など、種々の形態を採用することができる。
【０１２９】
粘着層３の厚みは、例えば、１０〜１００００μｍ、好ましくは、５０〜５０００μｍである。
【０１３０】
そして、粘着シール材１を形成する方法としては、特に制限されず、公知の方法を採用することができる。具体的には、例えば、まず、ＥＰＤＭ発泡体を上記した方法により製造し、発泡体層２を得る。次いで、発泡体層２の表面に、粘着層３を、公知の方法により積層する。これにより、粘着シール材１を形成することができる。
【０１３１】
そして、このような粘着シール材１は、発泡体層２が、上記のＥＰＤＭ発泡体からなるため、シール性および耐金属腐食性に優れており、また、粘着層３を備えるため、発泡体層２を、任意の場所に貼着させることができる。その結果、このような粘着シール材１によれば、任意の部材の間隙を、上記のＥＰＤＭ発泡体からなる発泡体層２によって、金属を腐食させることなく、良好にシールすることができる。
【０１３２】
また、上記した説明では、粘着層３を、粘着剤のみからなる、基材レス型の粘着テープまたはシートとして形成したが、粘着層３は、図示しないが、例えば、基材付型の粘着テープまたはシートとして形成することができる。
【０１３３】
このような場合には、粘着層３は、例えば、図示しない基材の少なくとも一方面、好ましくは、基材の両面に粘着剤が設けられた、積層粘着テープまたはシート（粘着剤−基材−粘着剤）として形成される。
【０１３４】
基材（図示せず）としては、特に制限されないが、例えば、プラスチックフィルムやシートなどのプラスチック系基材、例えば、紙などの紙系基材、例えば、織布、不織布、ネットなどの繊維系基材、例えば、金属箔、金属板などの金属系基材、例えば、ゴムシートなどのゴム系基材、例えば、発泡シートなどの発泡性基材、さらには、これらの積層体などが挙げられる。
【０１３５】
なお、粘着層３を、基材付型の粘着テープまたはシートとして形成する方法としては、特に制限されず、公知の方法を採用することができる。
【０１３６】
また、上記した説明では、発泡体層２の表面のみに粘着層３を備えたが、図示しないが、例えば、発泡体層２の両面（表面および裏面）に、粘着層３を備えることもできる。
【０１３７】
このような粘着シール材１によれば、発泡体層２の両面に粘着層３が備えられるため、２つの粘着層３によって、より確実に粘着シール材１（発泡体層２）を、部材の間隙などに固定することができ、より確実にその間隙をシールすることができる。
【０１３８】
そして、このような粘着シール材１によれば、上記したＥＰＤＭ発泡体、具体的には、部材の腐食を抑制するとともに、密着性および段差追従性よく部材をシールできるＥＰＤＭ発泡体を備えるため、部材の腐食を抑制するとともに、ＥＰＤＭ発泡体を部材に確実に密着させることができ、確実に部材の隙間をシールすることができる。
【実施例】
【０１３９】
以下に実施例および比較例を示し、本発明をさらに具体的に説明する。なお、本発明は、何ら実施例および比較例に限定されない。
（１）ＥＰＤＭ発泡体の製造
表１および表２に示す配合処方に記載の配合量において、樹脂、架橋助剤、加工助剤、顔料、難燃剤、充填材および軟化剤（比較例１では、さらにＮ，Ｎ´−ジブチルチオウレア）を配合し、３Ｌ加圧ニーダーにて混練し、一次混和物を調製した。
【０１４０】
別途、架橋剤、加硫遅延剤（Ｎ，Ｎ´−ジブチルチオウレアを除く）、老化防止剤、発泡剤および発泡助剤を配合した。その後、得られた配合物を一次混和物に配合して、１０インチミキシングロールにて混練し、ゴム組成物（二次混和物）とした（混練工程）。
【０１４１】
次いで、ゴム組成物を、一軸押出成形機（４５ｍｍφ）を用いて、厚み約８ｍｍのシート状に押し出し、ゴム組成物シートを作製した（成形工程）。
【０１４２】
そして、ゴム組成物シートを、熱風循環式オーブンにて、１４０℃で２０分間予熱した。その後、熱風循環式オーブンを１０分かけて１７０℃まで昇温し、ゴム組成物シートを、１７０℃で１０分間加熱して発泡させ（発泡工程）、ＥＰＤＭ発泡体を得た。
【０１４３】
【表１】
0005919140.tif 000002
【０１４４】
【表２】
0005919140.tif 000003
【０１４５】
なお、表１および表２に示す略号などの詳細を下記する。
ＥＰＤＭ（Ａ）：ＥＰＴ１０４５（三井化学社製、ジエン（ジシクロペンタジエン）含量５．０質量％）チーグラー・ナッタ触媒使用
ＥＰＤＭ（Ｂ）：ＥＰＴ８０３０Ｍ（三井化学社製、長鎖分岐含有、ジエン（５−エチリデン−２−ノルボルネン）含量９．５質量％）メタロセン触媒使用
ＥＰＤＭ（Ｃ）：エプタロイＰＸ−０４７（三井化学社製、ジエン（５−エチリデン−２−ノルボルネン）含量４．５質量％、ポリエチレンブレンドタイプ、ポリエチレン含量２０ＰＨＲ）
ＥＰＤＭ（Ｄ）：ＥＰＴ４０４５（三井化学社製、ジエン（５−エチリデン−２−ノルボルネン）含量８．１質量％）
ＰＥ：低密度ポリエチレン
ＰＥＧ：ＰＥＧ４０００Ｓ（ポリエチレングリコール、数平均分子量３４００）
酸化亜鉛：酸化亜鉛２種、三井金属鉱業社製
ステアリン酸：粉末ステアリン酸さくら、日油社製
カーボンブラック：旭＃５０、旭カーボン社製
水酸化マグネシウム：キスマ５Ａ、協和化学工業社製
水酸化アルミニウム（Ｈ−３２）：ハイジライトＨ−３２、昭和電工社製
水酸化アルミニウム（Ｈ−４２）：ハイジライトＨ−４２、昭和電工社製
炭酸カルシウム：Ｎ重質炭酸カルシウム、丸尾カルシウム社製
パラフィン系プロセスオイル：ダイアナプロセスオイルＰＷ−３８０、出光興産社製
α，α´−ジ（ｔ−ブチルパーオキシ）ジイソプロピルベンゼン：パーブチルＰ−４０ＭＢ、１分間半減期温度：１７５℃、日油社製
１，１−ジ（ｔ−ブチルパーオキシ）シクロヘキサン：パーヘキサＣ、１分間半減期温度：１５４℃、日油社製
ジクミルパーオキサイド：パークミルＤ、１分間半減期温度：１７５℃、日油社製
ｐ−キノンジオキシム：バルノックＧＭ、大内新興化学工業社製
ｐ，ｐ´−ジベンゾイルキノンジオキシム：バルノックＤＧＭ、大内新興化学工業社製
硫黄：アルファグランＳ−５０ＥＮ、東知社製
Ｎ，Ｎ´−ジブチルチオウレア：ノクセラーＢＵＲ、大内新興化学社製
２−メルカプトベンゾチアゾール：ノクセラーＭ、大内新興化学社製
ジメチルジチオカルバミン酸亜鉛：ノクセラーＰＺ、大内新興化学社製
ジエチルジチオカルバミン酸亜鉛：ノクセラーＥＺ、大内新興化学社製
２−メルカプトベンゾイミダゾール：ノクラックＭＢ、大内新興化学社製
ＡＤＣＡ（アゾジカルボンアミド：ＡＣ＃ＬＱ、永和化成工業社製
尿素系発泡助剤：セルペーストＫ５、永和化成工業社製
（２）物性測定
得られたＥＰＤＭ発泡体の各物性を、下記に示す方法で測定した。結果を表３および表４に示す。
Ａ）見掛け密度
ＪＩＳ  Ｋ  ６７６７（１９９９）に準じて測定した。具体的には、各実施例および各比較例のＥＰＤＭ発泡体のスキン層を除去して、厚み約１０ｍｍの試験片を調製した。その後、重量を測定して、単位体積あたりの重量（見掛け密度）を算出した。
Ｂ）５０％圧縮荷重値
ＪＩＳ  Ｋ  ６７６７（１９９９）に準じて測定した。具体的には、各実施例および各比較例のＥＰＤＭ発泡体のスキン層を除去して、厚み約１０ｍｍの試験片を調製した。その後、圧縮試験機を用いて、圧縮速度１０ｍｍ／分で５０％圧縮してから１０秒後の圧縮荷重値を測定した。
Ｃ）抗張力および伸び率
ＪＩＳ  Ｋ  ６７６７（１９９９）に準じて測定した。具体的には、各実施例および各比較例のＥＰＤＭ発泡体のスキン層を除去して、厚み約１０ｍｍの試験片を調製した。その後、ダンベル１号を用いて、試験片を打ち抜き、測定用サンプルとした。引張り試験機にて、引張り速度５００ｍｍ／ｍｉｎの速さで測定用サンプルを引張り、測定用サンプルがダンベル形状平行部で切断したときの荷重（抗張力）および伸び率を測定した。
Ｄ）５０％圧縮永久歪
ＪＩＳ  Ｋ  ６７６７（１９９９）に準じて測定した。具体的には、ＥＰＤＭ発泡体を２枚のアルミニウム板の間に、スペーサを介し５０％の圧縮状態で配置して固定し、常温（２３℃）または８０℃にて２２時間放置した後、取り出してアルミニウム板より解放し、２３℃において３０分間または２４時間放置した。このような圧縮および放置試験の後、下記式により、圧縮永久歪を求めた。
【０１４６】
圧縮永久歪（％）＝［（初期厚さ−試験後の厚さ）／初期厚さ］×１００
Ｅ）クリアランス追従性
ＥＰＤＭ発泡体を２枚のアルミニウム板の間に、スペーサを介し５０％の圧縮状態で配置して固定し、８０℃にて２２時間放置した後、取り出してアルミニウム板より解放し、２３℃において２４時間放置した。その後再び２枚のアルミニウム板の間に、スペーサを介し４０％の圧縮状態で配置した際のクリアランスを確認した。
【０１４７】
なお、評価の基準を下記する。
○：クリアランスが無いもの
×：クリアランスがあるもの
Ｆ）銀腐食性
各実施例および各比較例のＥＰＤＭ発泡体０．５ｇを１００ｍＬ密閉瓶に入れ、密閉瓶の蓋の内側に、研磨および洗浄した銀（板状）を貼り付けた。これを、８５℃の恒温槽に７日間投入し、銀の腐食の有無を確認した。腐食が確認されなかったものを「なし」、腐食が確認されたものを「あり」と評価した。
Ｇ）表面タック
各実施例および各比較例のＥＰＤＭ発泡体の表面を指触して、表面のべたつきの有無を確認した。べたつきの感触がなかったものを「なし」、べたつきの感触があったものを「あり」と評価した。
Ｈ）硫黄原子含有量（理論値）
各実施例および各比較例で用いた原料成分における硫黄原子の含有量から、ＥＰＤＭ発泡体における硫黄原子の含有量を算出した。
Ｉ）硫黄原子含有量（蛍光Ｘ線測定）
ＥＰＤＭ発泡体を適当な大きさに切断し、４枚重ねにして蛍光Ｘ線測定（ＸＲＦ）（測定径：３０ｍｍφ）を実施した。ＸＲＦの装置および条件を下記する。
【０１４８】
ＸＲＦ装置：Ｒｉｇａｋｕ製  ＺＸＳ１００ｅ
Ｘ線源：縦型Ｒｈ管
分析面積：３０ｍｍφ
分析元素範囲：Ｂ〜Ｕ
また、定量は、全検出元素に占める硫黄元素の割合にて算出した。
Ｊ）硫黄Ｓ８含有量（ＧＰＣ測定）
ゲルパーミエーションクロマトグラフィー（ＧＰＣ）の測定結果に基づいて、硫黄Ｓ８の含有割合を算出した。手順、条件および装置などを下記する。
（手順１）
ＥＰＤＭ発泡体を細かく裁断して、最大長さの平均値が５ｍｍの試料を作製した。次いで、ＥＰＤＭ発泡体３００ｍｇを秤量して、次いで、ホールピペットを用いてＴＨＦ（テトラヒドロフラン）１０ｍｌを加えて一晩静置した。
【０１４９】
ＴＨＦ溶液を０．４５μｍメンブレンフィルターで濾過し、濾液をゲルパーミエーションクロマトグラフィー測定した。
【０１５０】
（手順２）
別途、硫黄Ｓ８をＴＨＦに溶解して、濃度１０００μｇ／ｍｌに調整して、ＴＨＦ溶液を一晩静置した。その後、ＴＨＦ溶液を０．４５μｍメンブレンフィルターで濾過した。
【０１５１】
濾液を所定濃度に希釈して標準溶液を作製し、この標準溶液をゲルパーミエーションクロマトグラフィー測定して、得られたピーク面積値から検量線を作成した。
【０１５２】
（手順３）
手順２により作成した検量線に基づく検量線法によって、手順１における試料中の硫黄Ｓ８の質量を求めて、これを試料の質量（３００ｍｇ）で割ることによって、試料における硫黄Ｓ８の含有割合を算出した。
＜測定装置および測定条件＞
ＧＰＣ装置：ＴＯＳＯＨ  ＨＬＣ−８１２０ＧＰＣ
カラム：ＴＳＫｇｅｌ  Ｓｕｐｅｒ  ＨＺ２０００／ＨＺ２０００／ＨＺ１０００／ＨＺ１０００
カラムサイズ：６．０ｍｍＩ．Ｄ．×１５０ｍｍ
溶離液：ＴＨＦ
流量：０．６ｍｌ／ｍｉｎ
検出器：ＵＶ（２８０ｎｍ）
カラム温度：４０℃
注入量：２０μｌ
検出限界：１０ｐｐｍ
Ｋ）ＵＬ９４  水平燃焼試験
ＵＬ９４規格に準じた水平燃焼試験により、各実施例および各比較例のＥＰＤＭ発泡体の耐熱性を評価した。なお、評価基準については、［プラスチック材料の燃焼性試験−ＵＬ９４（１９９７）］における１２．発泡材料の水平燃焼試験（１２．１．４）および（１２．１．６）に記載の基準である。
【０１５３】
【表３】
0005919140.tif 000004
【０１５４】
【表４】
0005919140.tif 000005
【符号の説明】
【０１５５】
１    粘着シール材
２    発泡体層
３    粘着層
【図１】
0005919140.tif 000006